(57)【要約】      （修正有）【課題】農業用フィルムは剛性が低いため、視認性の良い情報を付与することが容易ではない。また、広告機能の宿命として、農業用フィルムの表面に設ける情報は大面積にならざるを得ず、内部の植物が育成するのに必要な光までも遮断してしまう可能性があった。文字情報の視認性に優れ、ハウス内部で育成する植物の生育が良い農業用ハウスフィルムを提供する。【解決手段】透明フィルム（Ｉ）と情報層（ＩＩ）とを有し、前記透明フィルム（Ｉ）がポリエチレン、ポリエステルまたは塩化ビニルを主成分とし、前記透明フィルム（Ｉ）の紫外線透過率が７０〜９９％であり、前記情報層（ＩＩ）が文字型に切り抜かれかつ開口を有する樹脂フィルムからなる基材層を有し、前記樹脂フィルムの面積開口率が１０〜３０％であり、前記情報層（ＩＩ）が粘着剤層を介して透明フィルム（Ｉ）に接合していることを特徴とする。【選択図】なし【特許請求の範囲】
【請求項１】
透明フィルム（Ｉ）と情報層（ＩＩ）とを有し、
前記透明フィルム（Ｉ）がポリエチレン、ポリエステルまたは塩化ビニルを主成分とし、前記透明フィルム（Ｉ）の紫外線透過率が７０〜９９％であり、
前記情報層（ＩＩ）が文字型に切り抜かれかつ開口を有する樹脂フィルムからなる基材層を有し、
前記樹脂フィルムの面積開口率が１０〜３０％であり、
前記情報層（ＩＩ）が粘着剤層を介して透明フィルム（Ｉ）に接合している
ことを特徴とする農業用ハウスフィルム。
【請求項２】
前記開口の開口形状が円形、楕円形、または多角形のいずれかであり、
前記開口の平均直径が１〜２０ｍｍであることを特徴とする
請求項１に記載の農業用ハウスフィルム。
【請求項３】
前記開口の中心間隔分布が２．１〜４０ｍｍであることを特徴とする請求項２に記載の農業用ハウスフィルム。
【請求項４】
前記透明フィルム（Ｉ）の情報層（ＩＩ）側の面のぬれ張力が２０〜３２ｍＮ／ｍであり、
前記透明フィルム（Ｉ）の情報層（ＩＩ）と反対側の面のぬれ張力が４２〜６０ｍＮ／ｍであることを特徴とする
請求項１〜３のいずれか１項に記載の農業用ハウスフィルム。
【請求項５】
前記情報層（ＩＩ）の上に保護ニス層（ＩＩＩ）を有し、
前記保護ニス層（ＩＩＩ）の可視光領域での光線透過率が８０〜９５％であり、
前記保護ニス層（ＩＩＩ）の紫外線領域での光線透過率が１０〜４０％であり、
前記保護ニス層（ＩＩＩ）のぬれ張力が２０〜３２ｍＮ／ｍであることを特徴とする
請求項１〜４のいずれか１項に記載の農業用ハウスフィルム。
【発明の詳細な説明】
【技術分野】
【０００１】
本発明は農業用フィルムに関する。より具体的には、農業用ハウスに展張した時、フィルムの外側となる面に文字情報を有し、その文字情報が広告機能を有するとともに、文字情報を付与することによってもハウス内の植物の育成が妨げられにくい農業用フィルムに関する。
【背景技術】
【０００２】
農業に使用するフィルムには、一般に用途、品番、ブランド等を表示するための印刷が施されている。近年、長さ表示、温度経過表示等の機能性印刷（引用文献１、２）を施した農業用フィルムも開発されている。ところが、これらの表示は、ハウスに展張した後は目立たないことが好ましく、また、フィルム自体の剛性が低いため、寒色系のインキを使用したグラビア印刷が主流であった。
一方、農業用ハウスに使用するフィルムは、栽培する植物の生育適性に合わせて透過波長を変化させることが盛んに行われている。（引用文献３、４）
【先行技術文献】
【特許文献】
【０００３】
【特許文献１】特開平２−１１７３２２号公報
【特許文献２】特開平２−１３８０５４号公報
【特許文献３】特開平６−０４６６８４号公報
【特許文献４】特開平６−０４６６８５号公報
【発明の概要】
【発明が解決しようとする課題】
【０００４】
本発明は、農業用ハウスの表面に広告機能を付与しようとするものである。上述の通り、農業用フィルムは剛性が低いため、視認性の良い情報を付与することが容易ではない。また、広告機能の宿命として、農業用フィルムの表面に設ける情報は大面積にならざるを得ず、内部の植物が育成するのに必要な光までも遮断してしまう可能性があった。
本発明は農業用ハウスの表面に視認性の良い印刷を施したときにハウス内の植物の生育が良い農業用ハウス用フィルムを提供するものである。
【課題を解決するための手段】
【０００５】
本発明は、透明フィルム（Ｉ）と情報層（ＩＩ）とを有し、
前記透明フィルム（Ｉ）がポリエチレン、ポリエステルまたは塩化ビニルを主成分とし、前記透明フィルム（Ｉ）の紫外線透過率が７０〜９９％であり、
前記情報層（ＩＩ）が文字型に切り抜かれかつ開口を有する樹脂フィルムからなる基材層を有し、
前記樹脂フィルムの面積開口率が１０〜３０％であり、
前記情報層（ＩＩ）が粘着剤層を介して透明フィルム（Ｉ）に接合していることを特徴とする農業用ハウスフィルムに関するものである。
【発明の効果】
【０００６】
本発明の農業用フィルムは、農業用ハウスに展張した時、フィルムの外側となる面に文字情報を有し、その文字情報は視認性に優れ、広告機能を有する。また、フィルムの外側は汚れにくく、内側は曇りにくい加工が施される。また、文字情報は光退色しにくく、長期にわたって使用可能である。さらには、内部で育成する植物に合わせた光透過的性を有する。具体的には紫外線透過率が高く、昆虫の行動を妨げないので、イチゴなどの虫媒性
花を有する植物の育成に適している。
【図面の簡単な説明】
【０００７】
【図１】情報層（ＩＩ）の６０°千鳥配置の開口を示す概念図である。
【図２】情報層（ＩＩ）の４５°千鳥配置の開口を示す概念図である。
【図３】印刷インキ層（ＩＩ）の印刷パターンを示す概念図である。
【発明を実施するための形態】
【０００８】
［農業用フィルム］
本発明の農業用フィルムは透明フィルム層（Ｉ）と情報層（ＩＩ）とを有し、前記透明フィルム層（Ｉ）がポリエチレン、ポリエステルまたはポリ塩化ビニルを主成分とし、前記透明フィルム層（Ｉ）の紫外線透過率が７０〜９９％であり、前記情報層（ＩＩ）が文字型に切り抜かれ、かつ開口を有する樹脂フィルムからなる基材層を有し、前記開口の面積開口率が１０〜３０％であり、前記情報層（ＩＩ）が粘着剤層を介して透明フィルム層（Ｉ）に接合されている。これらの特徴は透明フィルム層（Ｉ）、情報層（ＩＩ）、粘着剤層等の項目において詳述する。
【０００９】
［透明フィルム層（Ｉ）］
（熱可塑性樹脂組成物）
透明フィルム層（Ｉ）に用いられる樹脂としては、ポリエチレン、ポリエステルまたはポリ塩化ビニルを主成分とする。ポリエチレンを主成分とする樹脂としては、高密度ポリエチレン、中密度ポリエチレン、低密度ポリエチレン、直鎖状低密度ポリエチレン、エチレンと他のモノマーとの共重合体、およびこれらの混合物が挙げられる。エチレンと共重合可能な他のモノマーとしては酢酸ビニル、塩化ビニル、プロピレン等が挙げられる。
また、ポリエステルを主成分とする樹脂としては、ポリエチレンテレフタレート、ポリエチレンナフタレート等の芳香族ポリエステル、ポリブチレンサクシネート等の脂肪族ポリエステル、ポリ乳酸等のポリヒドロキシカルボン酸エステル等が挙げられる。
【００１０】
また、ポリ塩化ビニルを主成分とする樹脂としては、ポリ塩化ビニル、塩化ビニルと他のモノマーとの共重合体およびこれらの混合物が挙げられる。塩化ビニルと共重合可能な他のモノマーとしては、エチレンのほか、プロピレン、塩化ビニリデン、アクリロニトリル、マレイン酸、イタコン酸、メタクリル酸、酢酸ビニル、マレイン酸エステル、メタクリル酸エステル、アクリル酸エステル、高級ビニルエーテル等が挙げられる。
これらの樹脂は透明性があり、柔軟かつ強靭で耐光性が高く安価なことから、農業用ハウス資材として慣用のものである。
【００１１】
上記の塩化ビニル系樹脂には、従来の農業用塩化ビニル系樹脂フィルムと同様に可塑剤を添加することが好ましい。可塑剤としては、フタル酸エステル系可塑剤、リン酸エステル系可塑剤、ポリエステル系可塑剤、エポキシ系可塑剤等が挙げられる。
また、透明フィルム層（Ｉ）に用いられる樹脂には、有機ホスファイト系安定剤等の安定剤；多価アルコールと脂肪酸および二塩基酸とのエステル、あるいはこれらにアルキレンオキサイドを付加した化合物などの防滴剤、フッ素と水酸基またはアルキレンオキサイド基の少なくとも一種を有する化合物などの防霧剤；脂肪酸系滑剤、脂肪酸アミド系滑剤、エステル系滑剤、有機リン酸金属塩系滑剤、ポリエチレンワックス、流動パラフィンなどの滑剤；フェノール系抗酸化剤、チオジプロピオン酸エステル系抗酸化剤、脂肪酸スルファイド系抗酸化剤などの抗酸化剤、ヒンダードアミン系光安定剤などの光安定剤；炭酸マグネシウム、マグネシウムケイ酸塩、酸化ケイ素、酸化アルミニウム、水酸化アルミニウム、水酸化マグネシウム、ハイドロタルサイト類等の無機充填剤などを必要に応じて添加することができる。
【００１２】
（紫外線透過率）
本発明においては1つの花の中に紫外線を反射する部分と吸収する部分がある虫媒花が紫外光を頼りに昆虫を誘い受粉する性質を最大利用するために、ハウスの中に紫外線を多量に取り込む観点から、透明フィルム層（Ｉ）の紫外線透過率は７０〜９９％である。透明フィルム層（Ｉ）の紫外線透過率は７５％以上が好ましく、８０％以上がより好ましい。これにより、イチゴやナスの育成が良好となる。透明フィルム層（Ｉ）の紫外線透過率は後述の情報層（ＩＩ）を設けていない場所を採取してこれを測定サンプルとするほか、透明フィルム層（Ｉ）に使用している材料の配合、成形方法および厚みから測定サンプルを製造して測定することができる。
【００１３】
（ぬれ張力）
透明フィルム（Ｉ）の情報層（ＩＩ）側の面のぬれ張力は２０〜３２ｍＮ／ｍであることが好ましく、２５〜３０ｍＮ／ｍがより好ましい。これにより、汚れや水滴の付着を抑制することによって印刷の視認性の向上、光透過率の低下抑制が可能となる。この様なぬれ張力が低い面は、透明フィルム（Ｉ）の情報層（ＩＩ）側の面にコロナ放電処理、プラズマ処理等を施さないこと、情報層（ＩＩ）の上に後述の保護ニス層（ＩＩＩ）を配することにより達成できる。
【００１４】
また、透明フィルム（Ｉ）の情報層（ＩＩ）と反対側の面のぬれ張力は４２〜６０ｍＮ／ｍが好ましく、４５〜５５ｍＮ／ｍがより好ましい。これにより、ハウス内面の防曇性が向上する。この様なぬれ張力が高い面は、透明フィルム（Ｉ）の情報層（ＩＩ）と反対側の面にコロナ放電処理、プラズマ処理等を施し、さらに必要に応じて帯電防止剤、バインダー等を含む塗膜を形成してもよい。
（厚さ）
透明フィルム層（Ｉ）の厚さは１０〜２００μｍが好ましく、２０〜１５０μｍがより好ましい。これにより農業用ハウスのフィルム自重とフィルムの強度の両立を図ることができる。
【００１５】
［情報層（ＩＩ）］
情報層（ＩＩ）は透明フィルム層（Ｉ）の表面に配され、広告等の表示機能を発現させる。表示機能であるため、情報層（ＩＩ）は透明フィルム層（Ｉ）の一部を被覆する。情報層（ＩＩ）は農業用ハウスに展張したとき透明フィルム層（Ｉ）に対して内側にあっても外側にあってもよいが、良好な視認性を得る観点から、透明フィルム層（Ｉ）に対して外側にあることが好ましい。
【００１６】
（開口形状）
情報層（ＩＩ）は遠方より視認可能な面積を有する必要がある観点から、１文字あたりの面積は１５ｃｍ角〜５０ｃｍ角が好ましい。そのため、農業ハウスに入射する光をできるだけ遮蔽しないようにするため、情報層（ＩＩ）に開口を設ける。
開口の面積開口率は１０〜３０％であり、１５〜２５％が好ましい。面積開口率が上記範囲の下限未満の場合、農業用ハウスに入射する光が減少し、植物の軟弱徒長等の生育不良や炭そ病等の病気を引き起こすことがある。面積開口率が上記範囲の上限を超える場合、情報層（ＩＩ）が表示する情報の視認性が低下することがある。
【００１７】
開口の形状は円形、楕円形、オーバル形等の曲線を有する図形；四角形、五角形、六角形等の多角形；スリット等の連続形等が挙げられる。これらの中でも、表示機能を損ないにくい観点から円形、多角形が好ましい。また、開口の配列はランダム、並列配置、交互配置、千鳥配置等が挙げられるが、表示機能を損ないにくい観点から並列配置、交互配置、千鳥配置が好ましい。同様の観点から、千鳥配置の中でも４５°千鳥配置、６０°千鳥配置が好ましい。
【００１８】
開口の形状が円形、楕円形、または多角形のいずれかの場合、情報層（ＩＩ）が表示する情報の視認性と農業用ハウスに入射する光量のバランスの観点から、開口の平均直径が１〜２０ｍｍであることが好ましく、１０〜１５ｍｍがより好ましい。横軸を開口の直径、縦軸を出願頻度としてグラフを描いたとき、単一のピークとなる場合を開口の平均直径分布が単峰性であるといい、２つのピークになる場合を開口の平均直径分布が二峰性であるといい、３つ以上のピークとなる場合またはブロードでピークがはっきりしない場合を開口の平均直径分布が多峰性であるという。情報層（ＩＩ）が表示する情報のむらが少ない観点から、開口の平均直径分布が単峰性または二峰性であることが好ましい。本発明においては、開口の平均直径分布は画像解析ソフトを使用して、開口の形状を円で近似し、近似したすべての円の直径を単純平均して求める。
【００１９】
開口の形状がスリット等の連続形状でない場合、情報層（ＩＩ）が表示する情報の視認性と農業用ハウスに入射する光量のバランスの観点から、開口の隣接開口中心平均距離が２．１〜４０ｍｍであることが好ましく、１８〜３０ｍｍがより好ましい。ここで図１に示す６０°千鳥配置の場合、ある開口（Ａ）の中心と、隣接する６つの開口（Ｂ１〜Ｂ６）の中心との距離Ａ−Ｂ１、Ａ−Ｂ２・・・Ａ−Ｂ６はほぼ等距離である。このとき、横軸を距離、縦軸を出願頻度としてグラフを描くと、単一のピークとなることから、中心距離分布が単峰性であるという。また、図２に示す４５°千鳥配置の場合、ある開口（Ａ）の中心と、隣接する６つの開口（Ｂ１〜Ｂ６）の中心との距離はＡ−Ｂ１、Ａ−Ｂ２、Ａ−Ｂ４、Ａ−Ｂ５がほぼ等距離で、これとは別にＡ−Ｂ３とＡ−Ｂ６とがほぼ等距離であるので、同様にグラフを描くとピーク高さが２：１の２つのピークになる。これを中心距離分布が二峰性であるという。また、ピークが３つ以上またはブロードでピークがはっきりしないグラフとなる場合、中心距離分布が多峰性であるという。本発明においては、開口の隣接開口中心平均距離は画像解析ソフトを使用してすべての開口間距離の単純平均として求める。
【００２０】
開口の形状がスリット等の連続形状である場合、情報層（ＩＩ）が表示する情報の視認性と農業用ハウスに入射する光量のバランスの観点から、開口の平均スリット幅が７〜１５ｍｍであることが好ましい。本発明においては、開口の平均スリット幅は画像解析ソフトを使用して、それぞれのスリット幅を求め、それらを単純平均して求める。
開口の形状がスリット等の連続形状である場合、情報層（ＩＩ）が表示する情報の視認性と農業用ハウスに入射する光量のバランスの観点から、開口の平均スリット間隔が３０〜６０ｍｍであることが好ましい。本発明においては、開口の平均スリット間隔は画像解析ソフトを使用して、それぞれのスリットにおける重心を求め、それぞれの隣接スリット間隔を単純平均して求めるか、あるスリットの境界と隣接するスリットの境界との間隔を単純平均して求める。
【００２１】
（基材層）
情報層（ＩＩ）は樹脂フィルムからなる基材層を有する。
前記樹脂フィルムを構成する樹脂としては、ポリ塩化ビニル系樹脂、ポリエチレンテレフタレートなどのポリエステル系樹脂、ポリエチレン系樹脂、ポリプロピレン系樹脂、アクリル系樹脂、ポリカーボネート系樹脂、ポリウレタン系樹脂、シリコーン系樹脂、フッ素系樹脂等が挙げられる。これらは１種を単独で用いてもよく、２種以上を混合して使用してもよい。中でも、耐光性の観点から、ポリ塩化ビニル系樹脂、ポリエステル系樹脂、ポリエチレン系樹脂、ポリプロピレン系樹脂が好ましい。
前記基材層は２層以上の構成であってもよい。たとえば、耐候性・耐汚染性を高める観点から、塩化ビニル系樹脂にフッ素系樹脂フィルムを積層した複層フィルムが挙げられる。
前記基材層を構成する熱可塑性樹脂には、必要に応じて各種添加剤、例えば酸化防止剤
、紫外線吸収剤、光安定剤、柔軟性付与剤、難燃剤、帯電防止剤、発泡剤、滑剤、充填剤等を適宜配合することができる。
【００２２】
（着色層）
情報層（ＩＩ）には、視認性を発現するため着色層を設ける。着色層は熱可塑性樹脂に着色剤を添加した熱可塑性樹脂組成物を用いて着色フィルムを製造する方法、基材層の粘着剤を設けない側の表面に印刷を施す方法等が挙げられる。
熱可塑性樹脂組成物に添加する着色剤としては、染料、顔料等公知の色材から選択できるが、農業用ハウスフィルムが屋外で使用されることから、耐光性が良いレーキや顔料を使用することが好ましい。これらの例としてブラックとしてはPigment Black 7（ランプブラック、カーボンブラック）等、シアンとしてはPigment Blue 15:3（フタロシアニンブルー）等、マゼンタとしてはC.I. Pigment Red 48:4（マンガンモノアゾレッド）、C.I.Pigment Red57:1（ブリリアントカーミン）、イエローとしてはC.I. Pigment Yellow 17（ベンジジンイエロー）、C.I. Pigment Yellow 83、白としてはC.I. Pigment White 6
（二酸化チタン）等が挙げられる。
【００２３】
基材層に対する印刷方法としてはロール印刷が可能である観点からインクジェット方式が好ましく、インク受容層を設けない観点から溶剤インクジェット方式、紫外線硬化型インクジェット方式がより好ましい。
基材層は２層以上の層構成である場合、着色層による発色の視認性を高めるため、着色層に対し粘着剤層を設ける面に近い方に、さらに隠蔽層を設けることが好ましい。隠蔽層にはPigment Black 7（ランプブラック、カーボンブラック）やC.I. Pigment White 6（二酸化チタン）等の無彩色の着色剤（隠蔽用着色剤）を添加することが好ましい。隠蔽層は、共押出によって着色層にフィルム形成してもよく、隠蔽層用の熱可塑性樹脂組成物を押出ラミネートで着色層上に積層してもよく、隠蔽層用のフィルムを用意して着色層と張り合わせてもよく、着色層用のフィルムと他のフィルムを貼り合わせる際の接着剤に隠蔽用着色剤を配合してもよく、着色層の表面または他のフィルムの表面に隠蔽用着色剤を含むインキを用いて印刷したのちに着色層と他のフィルムとを貼り合わせてもよい。隠蔽層の厚みは３μｍ〜３０μｍが好ましい。
【００２４】
情報層（ＩＩ）の情報は、作物、地域、施設等の文字情報及び写真情報を配した広告が挙げられる。また、イチゴハウスの場合文字情報を桃色〜赤色としたり、ナスハウスの場合文字情報を紫色としたりする等して適宜配することができる。また、１文字のサイズを１５〜５０ｃｍ角とすることにより、遠方からの情報層（ＩＩ）の情報の視認性と作物の生育性の両立を図ることができる。
【００２５】
（粘着剤層）
情報層（ＩＩ）の片面に粘着剤層が設けられる。この粘着剤層を構成する粘着剤としては、アクリル系、ウレタン系、シリコーン系、ポリエステル系などの各種通常のものが使用できるが、耐候性、コストなどの観点から、アクリル系粘着剤が好適に用いられる。
アクリル系の粘着剤としては、炭素数が４〜１２の（メタ）アクリル酸アルキルエステルモノマーを主成分とし、これに共重合可能な他のビニル系モノマーを共重合して得られるポリマーが挙げられる。
【００２６】
また、粘着剤には、イソシアナート系架橋剤、エポキシ系架橋剤、金属キレート系架橋剤、アジリジン系架橋剤等の架橋剤を配合することができる。中でも粘着力の経時安定性の観点からイソシアナート系架橋剤が好ましい。架橋剤の配合量は、粘着剤１００質量部に対して０.５〜５質量部が好ましい。
また、粘着剤中に、必要に応じて粘着性付与剤、充填剤、酸化防止剤、熱安定剤、紫外線吸収剤、光安定剤、着色剤、難燃剤、帯電防止剤等を配合することができる。
粘着剤層は粘着力を得る観点から１５μｍ以上が好ましい。一方、粘着剤層の凝集破壊による糊残りを抑制する観点から、５０μｍ以下であることが好ましい。
【００２７】
粘着剤層を設ける方法は、基材層に粘着剤塗料を直接塗布後乾燥してから剥離紙を積層してもよく、剥離紙に粘着剤を塗布後乾燥してから、基材層を積層してもよい。塗工法としてはエアーナイフコーター、ブレードコーター、バーコーター、グラビアコーター、ロールコーター、カーテンコーター、ダイコーター、ナイフコーター、スクリーンコーター、マイヤーバーコーター、キスコーター等が挙げられる。
透明フィルム層（Ｉ）の表面に情報層（ＩＩ）を配する方法は、後述の開口が施された基材層／粘着剤層／剥離紙の状態で、カッティングプロッターで文字、図形等の情報を有する形状に切り抜き、剥離紙を外し、粘着剤層を介して基材層を透明フィルム層（Ｉ）に貼付する方法が好ましい。
【００２８】
（開口方法）
情報層（ＩＩ）における開口とは、不連続な着色層を設けることを指し、基材層が連続であるか不連続であるかは問わない。情報層（ＩＩ）に開口を設ける方法としては、基材層／粘着剤層／剥離紙の状態で穿孔して多数の貫通孔を形成する方法、透明な基材層を用い、その表面に開口パターンを有する印刷を施す方法が挙げられる。前記の穿孔方法としては、パンチ加工が好ましい。また、開口の形状、開口の配置、開口率等の条件は上述の通りである。
【００２９】
［保護ニス層（ＩＩＩ）］
保護ニス層（ＩＩＩ）は、情報層（ＩＩ）を保護する目的で主として情報層（ＩＩ）上に積層して設けられる層である。
保護ニス層（ＩＩＩ）の紫外線透過率は１０〜４０％が好ましく、３０％以下がより好ましい。これにより、情報層（ＩＩ）の光退色が抑制され、情報層（ＩＩ）の視認性を長期にわたり維持することができる。
【００３０】
また、保護ニス層（ＩＩＩ）の可視光線透過率は８０〜９５％が好ましく、８３％以上がより好ましい。これにより、情報層（ＩＩ）の視認性が良好となる。
保護ニス層（ＩＩＩ）の紫外線透過率および可視光線透過率は、情報層（ＩＩ）からサンプルを剥離して採取したものを測定サンプルとするほか、情報層（ＩＩ）に使用している材料の配合および厚みから測定サンプルを製造して測定することができる。
保護ニス層（ＩＩＩ）は、塗工法または印刷法を用いて、情報層（ＩＩ）の上に重ねるように設けることができる。塗工法としてはエアーナイフコーター、ブレードコーター、バーコーター、グラビアコーター、ロールコーター、カーテンコーター、ダイコーター、ナイフコーター、スクリーンコーター、マイヤーバーコーター、キスコーター等が挙げられる。印刷法としてはシルクスクリーン印刷が挙げられる。また、情報層（ＩＩ）の上に重ねるようにして保護ニス層（ＩＩＩ）を設けた後穿孔して開口を設けることが好ましい。情報層（ＩＩ）が不連続であることから、透明フィルム層（Ｉ）上に直接保護ニス層（ＩＩＩ）が配されることもあるが、紫外線透過率の低下を抑制する観点から、透明フィルム層（Ｉ）上に直接保護ニス層（ＩＩＩ）を配される面積は、透明フィルム層（Ｉ）の面積の０〜２％であることが好ましく、１％以下がより好ましい。
【００３１】
保護ニス層（ＩＩＩ）は色材を含まず、主成分として、バインダー成分、溶剤および紫外線吸収剤を含む。
バインダー成分としてはアクリル系樹脂、塩化ビニル−酢酸ビニル共重合樹脂、ポリエステル樹脂、ウレタン樹脂、塩素化ポリオレフィン樹脂、塩化ゴム樹脂、エチレン−酢酸ビニル共重合樹脂、ポリアミド樹脂およびセルロース樹脂、ロジン変性フェノール樹脂、石油樹脂、アルキッド樹脂、またはこれら乾性油変性樹脂等の樹脂が挙げられる。バイン
ダー成分は保護ニス層（ＩＩＩ）の固形分質量基準で２０〜８０質量％含むことが好ましい。
【００３２】
溶剤としてはあまに油、桐油、大豆油等の乾性油；ノルマルパラフィン、イソパラフィン、アロマチックハイドロカーボン、ナフテン等の有機溶剤等を適宜配合して用いることができる。溶剤は保護ニス層（ＩＩＩ）の固形分質量１００質量部に対し、５０〜５００質量部含むことが好ましい。
紫外線吸収剤としてはベンゾトリアゾール系、トリアジン系、ベンゾフェノン系、の紫外線吸収剤が挙げられる。これらの中でも保護ニス層（ＩＩＩ）と情報層（ＩＩ）との密着性の維持および黄色の着色が少ないことからトリアジン系の紫外線吸収剤が好ましく、ヒドロキシフェニルトリアジン系紫外線吸収剤がより好ましい。紫外線吸収剤は、保護ニス層（ＩＩＩ）の固形分質量基準で１〜５質量％含むことが好ましい。
【００３３】
また保護ニス層（ＩＩＩ）は表面のぬれ張力は、透明フィルム（Ｉ）の情報層（ＩＩ）側の面のぬれ張力と同様、２０〜３２ｍＮ／ｍであることが好ましく、２５〜３０ｍＮ／ｍがより好ましい。ぬれ張力を上記範囲にする方法として、保護ニス層（ＩＩＩ）に含まれるバインダー成分を疎水性が高い材料から選択すること、シリコーンやフッ素樹脂等の疎水性添加物を配合することが挙げられる。これらの中でポリテトラフルオロエチレン樹脂およびテトラフルオロエチレン−ヘキサフルオロプロピレン共重合体を配合することが好ましい。上記疎水性添加物は、保護ニス層（ＩＩＩ）の固形分質量基準で０．５〜３質量％含むことが好ましい。
保護ニス層（ＩＩＩ）として好適な材料はいわゆるＯＰニスとして市販されているものから印刷方式に合わせて適宜選択することができる。
【００３４】
［農業用フィルムの利用］
農業用フィルムが用いられる栽培施設としては、丸屋根型、両屋根型（切妻型）、側壁部が地面までない雨よけハウス型、側壁部３を全く有しない等の構築物が挙げられる。
農業用フィルムを栽培施設に適用する方法としては、農業用フィルムで植物体の周囲全面、あるいは太陽光が入射してくる少なくとも一面を覆うことができる方法であれば、特に制限されるものではない。具体的にはパイプハウスの外張りおよび／または内張り、鉄骨ハウスの外張りおよび／または内張り、トンネルハウス等が挙げられる。
【実施例】
【００３５】
［試験方法］
（開口率・開口平均直径と標準偏差、隣接開口中心平均距離と分散度）
開口の形状、開口分布形状：開口部を含む情報層（ＩＩ）の情報を有する農業用ハウスフィルムの透明フィルム（Ｉ）側から光学顕微鏡観察で開口の形状（円形、六角形、オーバル型、スリット等）、開口分布形状（並列型、４５°千鳥型、６０°千鳥型、ランダム等）を判定した。
【００３６】
開口の形状がスリット以外の場合は次の通り。
面積開口率、開口平均直径、開口直径分布、標準偏差：開口部を含む情報層（ＩＩ）の情報を有する農業用ハウスフィルムの透明フィルム（Ｉ）側からスキャナーで取り込んで得た８ビットグレースケールのビットマップ画像を画像解析ソフト（旭化成エンジニアリング（株）製、商品名：画像解析Ａ像くん）で解析した。なお、開口平均直径１０．０ｍｍ、隣接開口中心平均距離２１．０ｍｍの円形並列型のパターンを作成し、これを同様にスキャナーで取り込み、画像解析してスケール補正に使用した。
【００３７】
「粒子解析」メニューを選択し、パラメータ設定画面で、画像の開口部が領域指定されるように「粒子の明度」を設定すること以外はパラメータを変更せず解析し、ソフトの面
積率の値を実施例の開口率、ソフトの最大長・重量平均値を実施例の開口平均直径、ソフトの最大長・標準偏差を実施例の標準偏差とした。さらに最大長（０．５μｍ刻み）を横軸、個数分布を縦軸としてグラフを描画したとき、明瞭に分離したピークが１つであるものを開口直径分布が単峰性、２つのものを開口直径分布が２峰性、３つ以上のものを開口直径分布が多峰性であるとした。
【００３８】
隣接開口中心平均距離、中心距離分布、分散度：上記と取り込み条件が同じ画像を用いた画像解析において、「分散度計測」メニューを選択し、パラメータ設定画面で画像の開口部が領域指定されるように「粒子の明度」を設定することと、計測方法を「重心間距離法」に設定すること以外はパラメータを変更せず解析し、ソフトの重心間距離・平均を実施例の隣接開口中心平均距離、ソフトの分散度を実施例の分散度とした。さらに重心間距離（１μｍ刻み）を横軸、個数分布を縦軸としてグラフを描画したとき、明瞭に分離したピークが１つであるものを開口直径分布が単峰性、２つのものを開口直径分布が２峰性、３つ以上のものを開口直径分布が多峰性であるとした。また、ピーク分布が明瞭に分離できない場合はブロードであるとした。
【００３９】
開口の形状がスリットの場合は次の通り。
面積率、平均スリット幅：上記と取り込み条件が同じ画像を用いた画像解析において、「粒子解析」メニューを選択し、パラメータ設定画面で、画像の開口部が領域指定されるように「粒子の明度」を設定すること以外はパラメータを変更せず解析し、パラメータを変更せず解析し、ソフトの面積率の値を実施例の開口率とし、ソフトの最小幅・重量平均値を実施例の開口平均直径とした。
スリット距離：上記と取り込み条件が同じ画像を用いた画像解析において、「粒子解析」メニューを選択し、パラメータ設定画面で、画像の開口部が領域指定されるように「粒子の明度」を設定することと、「計測項目選択」の画面から「重心ｘ座標」、「重心ｙ座標」を追加すること以外はパラメータを変更せず解析し、隣接するスリットの「重心ｘ座標」、「重心ｙ座標」から隣接するスリット距離を算出し、その平均を実施例のスリット距離とした。
【００４０】
（透明フィルム（Ｉ）の光線透過率）
透明フィルム（Ｉ）から得た測定用試験片を分光光度計（日立ハイテク社製、分光光度計  Ｕ−３３１０）により測定し、３００〜３８０ｎｍにおける透過率平均値を紫外線領域での光線透過率とした。スキャンスピードは１２０ｎｍ／ｍｉｎとした。また光線透過率の平均値の算出には、測定値を１ｎｍ距離でテキストデータとして取り出し、該当する範囲の各波長での測定値を平均する方法を用いた。
【００４１】
（保護ニス層（ＩＩＩ）の試験片作成）
ポリテトラフルオロエチレン製シャーレに保護ニス層（ＩＩＩ）の材料（市販のＯＰニス）を流涎し、８０℃１０分乾燥したあとにシャーレからフィルムをはがし、これを測定用試験片とした。
（保護ニス層（ＩＩＩ）の光線透過率）
保護ニス層（ＩＩＩ）から得た測定用試験片を分光光度計（日立ハイテク社製、分光光度計  Ｕ−３３１０）により測定し、４５０〜７００ｎｍにおける透過率平均値を可視光領域での光線透過率とし、３００〜３８０ｎｍにおける透過率平均値を紫外線領域での光線透過率とした。スキャンスピードは１２０ｎｍ／ｍｉｎとした。また光線透過率の平均値の算出には、測定値を１ｎｍ距離でテキストデータとして取り出し、該当する範囲の各波長での測定値を平均する方法を用いた。
【００４２】
（ぬれ張力）
透明フィルム（Ｉ）または保護ニス層（ＩＩＩ）から得た測定用試験片の表面をぬれ張
力試験用混合液（関東化学（株）製）でＪＩＳ  Ｋ６７６８：１９９９にしたがって測定した。
（情報層（ＩＩ）密着性）
ＪＩＳ  Ｚ１７０７に準拠して、透明フィルム（Ｉ）と情報層（ＩＩ）との１８０°剥離強度を測定した時の状態で以下の通り判定した。
◎：透明フィルム（Ｉ）と情報層（ＩＩ）との剥離が起きず、透明フィルム（Ｉ）が材破した。
○：透明フィルム（Ｉ）と情報層（ＩＩ）との剥離が起き、剥離強度が２Ｎ／１５ｍｍ以上であった。
△：透明フィルム（Ｉ）と情報層（ＩＩ）との剥離が起き、剥離強度が０．５Ｎ／１５ｍｍ以上２Ｎ／１５ｍｍ未満であった。
×：透明フィルム（Ｉ）と情報層（ＩＩ）との剥離が起き、剥離強度が０．５Ｎ／１５ｍｍ未満であった。
【００４３】
（防曇性）
得られた農業用ハウスフィルムを間口３．１５ｍ×奥行１８．０ｍのパイプハウスに展張し、ハウス内面に水滴が付着した時点で防曇性を目視で以下の通り判定した。
◎：フィルムに付着した水滴同士が合体して、生じた水滴が流下してフィルム面積の２／３以上が透視可能になるもの
○：フィルムに付着した水滴同士が合体して、生じた水滴が流下してフィルム面積の１／３以上２／３未満が透視可能になるもの
△：フィルムに付着した水滴同士が合体して、生じた水滴が流下してフィルム面積の１／３未満が透視可能になるもの
×：フィルムに付着した水滴同士が合体しないもの
【００４４】
（外側汚れ）
得られた農業用ハウスフィルムを１０ｃｍ×７５ｃｍに断裁し、南向き４５度の角度で設置した天曝台にて３か月間評価した。
天曝前後でのサンプルを表面付着した埃のみ除去した後に、そのまま分光光度計（日立ハイテク社製、分光光度計  Ｕ−３３１０）にて波長５５０ｎｍでの光線透過率を測定した。
サンプル５点測定して、下記評価基準にて以下の通り判定した。
○：表面汚れ小：天曝前後での光線透過率の低下率が１０％未満
△：表面汚れ中：天曝前後での光線透過率の低下率が１０％以上〜２０％未満
×：表面汚れ大：天曝前後での光線透過率の低下率が２０％以上
【００４５】
（情報層（ＩＩ）の情報視認性）
得られた農業用ハウスフィルムを間口３．１５ｍ×奥行１８．０ｍのパイプハウスに展張し、情報層（ＩＩ）を設けた位置から３０ｍ離れた地点から情報層（ＩＩ）の情報を目視で以下の通り判定した。
◎：情報層（ＩＩ）の情報の輪郭がきれいに視認できる
○：情報層（ＩＩ）の情報の輪郭が視認できる
△：情報層（ＩＩ）の情報の輪郭がややぼやけているが文字として認識できる
×：情報層（ＩＩ）の情報の輪郭がぼやけて文字として認識しにくい
（情報層（ＩＩ）の情報むら）
◎：情報層（ＩＩ）の情報の文字の内部が均一に視認できる
○：情報層（ＩＩ）の情報の文字の内部がやや不均一に見える
△：情報層（ＩＩ）の情報の文字の内部が不均一である
×：情報層（ＩＩ）の情報の文字にモアレが生じる
【００４６】
（情報層（ＩＩ）耐光性）
測定用農業用ハウスフィルムを１０ｃｍ×７５ｃｍに断裁し、南向き４５度の角度で設置した天曝台にて３か月間評価した。
天曝前後でのサンプルを表面付着した埃のみ除去した後に、そのまま分光光度計（日立ハイテク社製、分光光度計  Ｕ−３３１０）にて波長５５０ｎｍでの光線透過率を測定した。
サンプル５点測定して、下記評価基準にて以下の通り判定した。
○：耐光性良好：天曝前後での光線透過率の低下率が１０％未満
△：耐光性普通：天曝前後での光線透過率の低下率が１０％以上〜２０％未満
×：耐光性不良：天曝前後での光線透過率の低下率が２０％以上
【００４７】
（イチゴ生育性）
作物の生育性評価として、虫媒花であるイチゴ（品種：とちおとめ）の生育性を評価した。情報層（ＩＩ）の情報視認性評価で使用したパイプハウス内でイチゴを育成した。９月１０日に定植し、４月３０日まで育成した。草高、葉柄長、生葉数は３月３日に調査し、収量は４月３０日までの全量を調査した。対照としてアキレス（株）製塗工農ＰＯ「ハイベールコート」を展張したハウスにおけるイチゴの生育性を「ブランク」と称する。
◎：草高、葉柄長、生葉数がブランクに対して９８％以上かつ収量が６００ｇ／株以上
○：草高、葉柄長、生葉数がブランクに対して８０％以上９８％未満かつ収量が６００ｇ／株以上
△：草高、葉柄長、生葉数がブランクに対して８０％以上９８％未満かつ収量が５００ｇ／株以上６００ｇ／株未満
×：草高、葉柄長、生葉数がブランクに対して８０％未満または収量が５００ｇ／株未満
【００４８】
［透明フィルム層（Ｉ）の製造例］
（製造例１）
円筒ダイを備えた９０ｍｍφの単軸押出機を用い、表１に記載のフィルムの配合例Ｆ−１に記載のポリオレフィン系材料をシリンダー設定温度１９０℃、スクリュー回転数６０ｒｐｍで溶融押出して、直径５００ｍｍ、リップ間隔２．０ｍｍ、ダイス温度２００℃の円筒ダイから上方へ溶融樹脂を押出し、得られた筒状フィルムの中空部へ乾燥空気を圧入し、膨張させ、次に冷却させたのち、端部の一方をカットして巻き取って幅３ｍ、長さ１００ｍの製造例１のフィルムの巻き取り（Ｆ−１）を得た。成形条件はブロー比３．９、ドローダウン比６、フィルムの実測平均厚みは１２０μｍであった。
【００４９】
（製造例２、４）
フィルムの製造例１において、表１に記載の紫外線吸収剤を添加したこと以外は製造例１と同様にして単層フィルムの巻き取り（Ｆ−２、Ｆ−４）を得た。
(製造例３)
表１に記載のフィルムの配合例Ｆ−３に記載のポリエステル系材料を２６０℃、スクリュー回転数１００ｒｐｍ、に設定した押出機で溶融混練し、２８０℃に設定したスリット幅１．８ｍｍのＴダイから押出し、横６倍延伸し、端部をカットして幅３ｍ、長さ１００mの単層フィルムの巻き取り（Ｆ−３）を得た。フィルムの実測平均厚みは１３０μｍであった。
【００５０】
(製造例５)
表１に記載のフィルムの配合例Ｆ−５に記載のポリ塩化ビニル系材料を押出機で溶融混練し、インフレーション成形し、端部をカットして幅３ｍ、長さ１００mの単層フィルムの巻き取り（Ｆ−５）を得た。成形条件はシリンダー設定温度２１０℃、スクリュー回転数６０ｒｐｍ、ダイス温度２００℃、ブロー比４．０、ドローダウン比５、フィルムの実測平均厚みは１２０μｍであった。
【００５１】
【表１】
2018007571.tif 000002
【００５２】
（防曇性塗料組成物の製造例）
水／メタノール＝３／１で混合した分散媒にコロイダルシリカ（スノーテックス３０、日産化学製）およびアクリルエマルジョン（ビニブラン２６８２、日信化学工業製）を表２の配合となるように順次添加し、防曇性塗料組成物を得た。
【００５３】
【表２】
2018007571.tif 000003
【００５４】
［情報層（ＩＩ）の形成］
（粘着剤組成物の製造例１）
表３に示す通り、アクリル系粘着剤（オリバインＢＰＳ５２１３Ｋ、トーヨーケム社製）１００質量部に、トルエンで希釈したイソシアナート系硬化剤（ＢＨ８５１５、トーヨーケム社製）３質量部を添加し、トルエンで固形分濃度４５質量％に調整し、製造例１の粘着剤組成物（Ａ−１）を得た。
（粘着剤組成物の製造例２）
表３に示す通り、ウレタン系粘着剤（オリバインＳＰ−２０５、トーヨーケム社製）をメチルエチルケトンで固形分濃度４５％に調整し、製造例２の粘着剤組成物（Ａ−２）を得た。
【００５５】
【表３】
2018007571.tif 000004
【００５６】
（基材層を含む積層体の製造例１）
市販のカッティングシート赤（ダイノックシングルカラー（レッド）ＰＳ−９００、スリーエム社製）を、抜き加工機（塚谷刃物社製  ピナクル簡易抜き機ＢＦＸ）を用いて、
図３に示す、並列配置パターン（直径１０ｍｍ、円形孔、ピッチ２１ｍｍ）で打ち抜いた。続いて打ち抜き後のフィルムをカッティングプロッター（グラフテック社製  ＣｕｔｔｉｎｇＰｒｏＦＣ２２５０−６０）で「おいしいイチゴ」の文字（約２０ｃｍ×約１３０ｃｍ）に切り抜いて、基材層（市販品由来）／粘着剤層（市販品由来）／剥離紙の構成を有する製造例１の積層体を得た。基材層は塩化ビニル系樹脂、粘着剤層はアクリル系粘着剤である。
【００５７】
（基材層を含む積層体の製造例２）
基材層の製造例１において、打ち抜きのパターンをスリット（平均スリット幅１３．５ｍｍ、スリット中心間隔４９．５ｍｍ）に変更したこと以外は、製造例１と同様にして、基材層（市販品由来）／粘着剤層（市販品由来）／剥離紙の構成を有する製造例２の積層体を得た。
【００５８】
（基材層を含む積層体の製造例３） 
シリコーン剥離紙（セパックＷＦ１１０ＣＣ／ＳＤ、王子タック社製）のシリコーン面に、コンマコーターで粘着剤組成物Ａ−１を塗布し、８０℃のドライヤーで乾燥し、直ちにポリエチレンテレフタレートフィルム（ルミラーＴ６０、５０μｍ、東レ社製）の一面と張り合わせた。続いて、ＵＶインクジェット印刷機（Ｔｒｕｅｐｒｅｓｓ  Ｊｅｔ２５００ＵＶ、大日本スクリーン製造社製）で、ＰＥＴ面に基材層の製造例と同じ開口形状となる並列配置パターン（直径１０ｍｍ、円形孔、ピッチ２１ｍｍ）を白印刷した。続いて、同じパターンを白印刷と重なるようにして赤印刷した。続いて保護ニス層（ＩＩＩ）用のインキ組成物Ｐ−１を＃１０のメイヤーバーで塗工後乾燥して、保護ニス層（ＩＩＩ）（Ｐ−１）／着色層（赤／白）／基材層（ＰＥＴ）／粘着剤層（Ａ−１）／剥離紙の構成を有する製造例３の積層体を得た。
【００５９】
（基材層を含む積層体の製造例４〜９、１３、１４）
基材層の製造例３において、開口形状のパターンを表Ａに記載のパターンに変更したこと以外は製造例３と同様にして、基材層（ＰＥＴ）／粘着剤層（Ａ−１）／剥離紙の構成を有する各製造例の積層体を得た。
【００６０】
（基材層を含む積層体の製造例１０）
基材層の製造例３において、粘着剤組成物をＡ−２に変更したこと以外は製造例３と同様にして、基材層（ＰＥＴ）／粘着剤層（Ａ−２）／剥離紙の構成を有する製造例１０の積層体を得た。
（基材層を含む積層体の製造例１１、１２）
基材層の製造例３において、ＵＶインクジェット印刷の色順を表Ａに記載の通りに変更したこと以外は製造例３と同様にして、基材層（ＰＥＴ）／粘着剤層（Ａ−１）／剥離紙の構成を有する各製造例の積層体を得た。
【００６１】
［保護ニス層（ＩＩＩ）］
製造例３〜９の積層体について、約２０ｃｍ×約１３０ｃｍ（または約１０ｃｍ×約７５ｃｍ）の領域に保護ニス（表４記載の保護ニス層（ＩＩＩ）インキ組成物）をスクリーン印刷した。スクリーンは４５０メッシュを用い、乾燥後の塗工量が１０ｇ／ｍ２になるように溶剤で調整した。
続いて保護ニス印刷後のフィルムをカッティングプロッター（グラフテック社製  ＣｕｔｔｉｎｇＰｒｏＦＣ２２５０−６０）で「おいしいイチゴ」の文字（表Ａ記載の通り、１文字あたり約２０ｃｍ角または約１０ｃｍ角）に切り抜いた。「おいしいイチゴ」の文字は保護ニスで完全に覆われていた。
【００６２】
【表４】
2018007571.tif 000005
【００６３】
実施例１
透明フィルム層（Ｉ）の製造例１で得た単層フィルムの片面（ハウスに展張したとき内側となる面）に防曇性塗料組成物の塗工を実施した。続いて基材層を含む積層体の製造例１で得た切り抜き文字裏面のシリコーン剥離紙を剥し、基材層／粘着剤層からなる情報層（ＩＩ）を透明フィルム（Ｉ）の片面（ハウスに展張したとき外側となる面）に貼付して、実施例１の農業用フィルムを得た。農業用フィルムの情報層（ＩＩ）のある方を外側、情報層（ＩＩ）のないほうを内側と表記すると、農業用フィルムのぬれ張力は、外側が文字情報のない部分で２６ｍＮ／ｍ、文字情報（カット文字）がある部分で２５ｍＮ／ｍ、内側が５０ｍＮ／ｍであり、透明フィルム（Ｉ）と情報層（ＩＩ）とは強固に接着し、ハウスに展張後の評価で内側の防曇性が◎、外側の汚れが◎、情報層（ＩＩ）の情報の視認性と情報層（ＩＩ）の情報のむらはいずれも◎、印刷物の耐光性が◎、イチゴの生育性が◎となった。
【００６４】
実施例２〜４、比較例１
実施例１において、透明フィルム層（Ｉ）の製造例１で得た単層フィルムＦ−１の代わりに、製造例２〜５で得た材質及び紫外線透過率が異なる単層フィルム（Ｆ−２〜Ｆ−５）に変更したこと以外は実施例１と同様にして各実施例の農業用フィルムを得た。透明フィルム層（Ｉ）の内側のぬれ張力は防曇性に、透明フィルム層（Ｉ）の外側および保護ニス層（ＩＩＩ）のぬれ張力は外側の汚れに、透明フィルム層（Ｉ）の紫外線透過率はイチゴの生育性に影響が生じた。また、透明フィルム層（Ｉ）の材質によって、情報層（ＩＩ）の密着性が変動した。
【００６５】
実施例５ 
実施例１において、基材層を含む積層体の製造例１の代わりに、スリット形状の開孔を有するである製造例２の積層体を用いたこと以外は実施例１と同様にして実施例５の農業用フィルムを得た。着色層の開口率が１９．７％あり、十分な採光が得られ、実施例１と同等の性能が得られた。 
実施例６ 
実施例１において、基材層を含む積層体の製造例１の代わりに、着色層が印刷で構成され、鑽孔が施されていない開口を有する製造例３の積層体を用いたこと以外は実施例１と同様にして実施例６の農業用フィルムを得た。着色層の開口率が１９．０％あり、十分な採光が得られ、実施例１と同等の性能が得られた。
【００６６】
実施例７〜１２、比較例２、３
実施例６において、文字の内部に配する開口の形状とピッチを表Ａの通り変更したこと以外は実施例６と同様にして各実施例の農業用フィルムを得た。情報層（ＩＩ）の文字の内部に配する開口形状は、開口率が１０〜３０％の範囲でかなり自由に設定できるが、開口のサイズや分散のむらがあると広告としての視認性に影響が生じた。
実施例１３
実施例１において、透明フィルム層（Ｉ）の製造例１で得た単層フィルムの片面に防曇性塗料組成物の塗工を実施しなかったこと以外は実施例１と同様にして実施例１３の農業用フィルムを得た。防曇処理をしなかったことにより、内側のぬれ張力が低くなり、防曇性が低下した。
【００６７】
実施例１４
実施例１で得た農業用フィルムの情報層（ＩＩ）側表面を放電電圧１２０Ｖ、放電電流４．７Ａ、ラインスピード１０ｍ／ｍｉｎでコロナ放電処理を行い、実施例１４の農業用フィルムを得た。外側のぬれ張力が増加してハウス外側に汚れが付着した。
実施例１５〜１７
実施例６において、保護ニス層（ＩＩＩ）組成物を表Ａの通り変更したこと以外は実施例１と同様にして各実施例の農業用フィルムを得た。保護ニス層（ＩＩＩ）の変更により可視光線透過率が増大すると情報層（ＩＩ）の情報視認性、イチゴの生育性に影響し、紫外線透過率が低下すると印刷物耐光性が低下し、ぬれ張力が増加するとハウス外側に汚れが付着し、情報層（ＩＩ）の情報がくすんで見えるようになった。
【００６８】
実施例１８
実施例６において、粘着剤組成物Ａ−１の代わりに粘着剤組成物Ａ−２を塗布して情報層（ＩＩ）を製造したこと以外は実施例１と同様にして実施例１８の農業用フィルムを得た。情報層（ＩＩ）の情報層（ＩＩ）密着性がやや低下するが実用レベルの農業用フィルムが得られた。
【００６９】
実施例１９、２０
実施例６において、情報層（ＩＩ）の印刷を表Ａの通り変更したこと以外は実施例６と同様にして各実施例の農業用フィルムを得た。実施例６と実施例１９との対比から、隠蔽用着色剤による隠蔽層の上に印刷を施すと視認性が向上することが読み取れる。また、実施例６と実施例２０との対比から、着色層（印刷）の色によって視認性が変化することが読み取れる。
実施例２１
実施例６において、情報層（ＩＩ）の情報の文字サイズを２０ｃｍ角から１０ｃｍ角に変更したこと以外は実施例１と同様にして農業用フィルムを得た。遠方より観察する情報層（ＩＩ）の視認性がやや低下した。
【００７０】
【表Ａ−１】
2018007571.tif 000006
【００７１】
【表Ａ−２】
2018007571.tif 000007
【産業上の利用可能性】
【００７２】
本発明の農業用フィルムは、農業用ハウスに展張した時、外側の面に広告機能を有する情報層（ＩＩ）を有するため、農業用ハウスに直接広告を表示することができる。一方、その情報層（ＩＩ）がハウス内部の植物の育成に悪影響を与えにくいため、特に虫媒花性の植物、特にイチゴやナス等の栽培に適する。
【図１】
2018007571.tif 000008
【図２】
2018007571.tif 000009
【図３】
2018007571.tif 000010